(57)【要約】【課題】  プラズマディスプレイパネルから放射されるネオン発光を有効に遮蔽することができる優れた色素、色素配合、及びプラズマディスプレイパネル用フィルターを提供する。【解決手段】  ５８０〜６００ｎｍの波長域及び４７０〜５２０ｎｍの波長域に透過率の極小値を１つずつ持つ層と、必要に応じて紫外線吸収剤を含有する層、近赤外線カット層、電磁波シールド層、反射防止層、ノングレア層を設けたプラズマディスプレイパネル用フィルター。【選択図】  図１
2005197240.tif 000002
【特許請求の範囲】
【請求項１】
波長５８０ｎｍ〜６００ｎｍ及び４７０ｎｍ〜５２０ｎｍのそれぞれに、透過率の極小値を１つずつ持ち、かつ下記（１）式で表される光線吸収量比Ａ１が、０．７〜１．１であることを特徴とする電子ディスプレイ用フィルター。
Ａ１＝（１００−Ｔ１）／（１００−Ｔ０）    …  （１）
［（１）式において、Ｔ０は波長５８０ｎｍ〜６００ｎｍにおける極小透過率（％）であり、Ｔ１は波長４７０ｎｍ〜５２０ｎｍにおける極小透過率（％）である。］
【請求項２】
下記（２）式および（３）式で表される光線吸収量比Ａ２およびＡ３が、０．９以下であることを特徴とする請求項１に記載の電子ディスプレイ用フィルター。
Ａ２＝（１００−Ｔ２）／（１００−Ｔ１）    …  （２）
Ａ３＝（１００−Ｔ３）／（１００−Ｔ１）    …  （３）
［（２）式および（３）式において、Ｔ１は波長４７０ｎｍ〜５２０ｎｍにおける極小透過率（％）であり、Ｔ２は波長４５０ｎｍにおける透過率（％）であり、Ｔ３は波長５２５ｎｍにおける透過率（％）である。］
【請求項３】
フィルターが機能性を有する層を積層した構成とされており、５８０〜６００ｎｍの波長域に最大吸収を有する化合物を含有する層及び４７０〜５２０ｎｍの波長域に最大吸収を有する化合物を含有する層を有することを特徴とする請求項１又は請求項２に記載の電子ディスプレイ用フィルター。
【請求項４】
５８０〜６００ｎｍの波長域に最大吸収を有する化合物が下記一般式(I)で表される化合物であることを特徴とする請求項３に記載の電子ディスプレイ用フィルター。
【化１】
2005197240.tif 000025
式(I) 中、Ｒ1 は、置換基を有していてもよいアルキル基、置換基を有していてもよいアルコキシ基、置換基を有していても良いアリール基、置換基を有していてもよいアリールオキシ基、又はハロゲン原子を示す。ここで、隣接するＲ1が一緒になって、アルカンジイル基やアルキレンジオキシ基を形成していても良い。
Ｒ2 は、水素原子、又は１価の置換基を示し、Ｇ1は、−ＮＲ3−で表される基（ここで、Ｒ3は、水素原子、又はアルキル基を示す。）、又は酸素原子を示し、Ｇ2は、カルボニル基、又はスルホニル基を示す。ここで、Ｇ2がスルホニル基の場合には、Ｒ2 は水素原子ではない。
ｎは１以上の整数、ｍ及びｐは０以上の整数であり、ｍ＋ｎ＋ｐは５以下である。
ただし、ベンゼン環上のこれらの置換基は、他方のベンゼン環との間で互いに異なっていてもよく、また、一方のベンゼン環において、ｍ及びｎが２以上であるとき、Ｒ1 、及びＧ1−Ｇ2−Ｒ2で表される基は、同一環内の他の置換基との間で互いに異なっていてもよい。〕で表されることを特徴とするジフェニルスクアリリウム系化合物。
【請求項５】
４７０〜５２０ｎｍの波長域に最大吸収を有する化合物が、下記一般式（II）の化合物であることを特徴とする請求項３又は請求項４に記載の電子ディスプレイ用フィルター。
【化２】
2005197240.tif 000026
〔式（II）中、Ｙ１は、水素原子、置換基を有していても良いアルキル基又は置換基を有していても良いアリール基を表し、各々のＹ１は同じであっても異なっていても良い。Ｙ２は、水素原子、置換基を有していても良いアルキル基、置換基を有していても良いアミノ基、置換基を有していても良いアルコキシカルボニル基又は置換基を有していても良いアリールオキシカルボニル基を表し、各々のＹ２は同じであっても異なっていても良い。Ｘは−Ｏ−又は−ＮＨ−基を表す。〕で表されるピラゾール系スクアリリウム化合物。
【請求項６】
前記波長５８０ｎｍ〜６００ｎｍにおける極小透過率が０．０１％〜３０％であることを特徴とする請求項１乃至請求項５のいずれかに記載の電子ディスプレイ用フィルター。
【請求項７】
紫外線吸収剤を含有する層の有ることを特徴とする請求項１乃至請求項６のいずれかに記載の電子ディスプレイ用フィルター。
【請求項８】
近赤外線カット層のあることを特徴とする請求項３乃至請求項７のいずれかに記載の電子ディスプレイ用フィルター。
【請求項９】
電磁波シールド層を設けたことを特徴とする請求項３乃至請求項８のいずれかに記載の電子ディスプレイ用フィルター。
【請求項１０】
反射防止層を設けたことを特徴とする請求項３乃至請求項９のいずれかに記載の電子ディスプレイ用フィルター。
【請求項１１】
ぎらつき防止（ノングレア）層を設けたことを特徴とする請求項３乃至請求項１０のいずれかに記載の電子ディスプレイ用フィルター。
【請求項１２】
可視光線の透過率が４０％以上であることを特徴とする請求項３乃至請求項１１のいずれかに記載の電子ディスプレイ用フィルター。
【請求項１３】
最外層に粘着剤層を設けたことを特徴とする請求項３乃至請求項１２のいずれかに記載の電子ディスプレイ用フィルター。
【請求項１４】
請求項１乃至請求項１２のいずれかに記載の電子ディスプレイ用フィルターを使用した電子ディスプレイ装置。
【請求項１５】
請求項１３記載の電子ディスプレイ用フィルターを前記粘着層により前面に貼り付けた電子ディスプレイ装置。
【請求項１６】
電子ディスプレイ用フィルターであって、
最外層に設けられる粘着剤層を有し、
前記粘着剤層の縁綾部には非粘着部分が設けられていることを特徴とする電子ディスプレイ用フィルター。
【請求項１７】
電子ディスプレイ用フィルターであって、
電子ディスプレイに取り付けた状態における、非取り付け状態に対する色温度の上昇幅が５００Ｋ以上であり、かつ色調が、ＪＩＳ  Ｚ８７２９に基づいて計算されるａ*、ｂ*の値で、ａ*＝−６．０〜＋６．０であり、ｂ＊＝−６〜０であることを特徴とする電子ディスプレイ用フィルター。
【請求項１８】
プラズマディスプレイ装置用フィルターであることを特徴とする請求項１乃至請求項１７のいずれかに記載の電子ディスプレイ用フィルター。
【請求項１９】
請求項１乃至請求項１７のいずれかに記載の電子ディスプレイ用フィルターを用いたプラズマディスプレイ装置。
【発明の詳細な説明】
【技術分野】
【０００１】
本発明は電子ディスプレイ用フィルター又は該フィルターを用いた電子ディスプレイ用フィルターに関する。詳しくは電子ディスプレイ、特にプラズマディスプレイの前面に設け、電子ディスプレイの発光強度をあまり弱めず、電子ディスプレイの色彩を鮮明にできる、フィルター色がナチュラルグレーあるいはナチュラルブルーである電子ディスプレイ用フィルター、及び該フィルターに関する。
【背景技術】
【０００２】
近年、大型の壁掛けテレビをはじめ種々の電子機器の表示パネルとしてプラズマディスプレイパネルが使用され、その需要が増大し、今後もその数は益々増加するものと考えられる。
プラズマディスプレイでは、放電によりキセノンとネオンの混合ガスが励起され真空紫外線を放射し、その真空紫外線励起による赤、青、緑のそれぞれの蛍光体の発光を利用して３原色発光を得ている。その際、ネオン原子が励起された後基底状態に戻る際に６００ｎｍ付近を中心とするいわゆるネオンオレンジ光を発光する（特許文献１参照）。この為、プラズマディスプレイでは、赤色にオレンジ色が混ざり鮮やかな赤色が得られない欠点がある。また青色蛍光体の発光強度が不足しているため、鮮やかな白が得られない。
【０００３】
この不要な発光成分を除去する機能をフィルターに持たせるが、この種のフィルターはフィルターを着色することにより不要な波長の光を吸収、カットする構造であるため、フィルターの物体色（フィルター自体の色）は不自然に色付いてしまう。
【０００４】
【非特許文献１】映像情報メディア学会誌  Vol.51  NO.4  P.459-463  (1997)
【発明の開示】
【発明が解決しようとする課題】
【０００５】
本発明は、電子ディスプレイに設置することで不要な発光成分を除去し、電子ディスプレイの色彩を鮮明にし、なおかつその物体色が自然な色（ナチュラルグレーあるいはナチュラルブルー）である電子ディスプレイ用フィルターを提供するものである。
【課題を解決するための手段】
【０００６】
本発明者等は、種々検討を重ね、透過率の特定の波長分布により、上記目的が達成されることを見出した。
【０００７】
即ち本発明の第一の要旨は、波長５８０ｎｍ〜６００ｎｍ及び４７０ｎｍ〜５２０ｎｍのそれぞれに、透過率の極小値を１つずつ持ち、かつ下記（１）式で表される光線吸収量比Ａ１が０．７〜１．１であることを特徴とする電子ディスプレイ用フィルターに存する。
Ａ１＝（１００−Ｔ１）／（１００−Ｔ０）    …  （１）
［（１）式において、Ｔ０は波長５８０ｎｍ〜６００ｎｍにおける極小透過率（％）であり、Ｔ１は波長４７０ｎｍ〜５２０ｎｍにおける極小透過率（％）である。］
【０００８】
第二の要旨は、下記（２）式および（３）式で表される光線吸収量比Ａ２およびＡ３が、０．９以下であることを特徴とする電子ディスプレイ用フィルターに存する。
Ａ２＝（１００−Ｔ２）／（１００−Ｔ１）    …  （２）
Ａ３＝（１００−Ｔ３）／（１００−Ｔ１）    …  （３）
［（２）式および（３）式において、Ｔ１は波長４７０ｎｍ〜５２０ｎｍにおける極小透過率（％）であり、Ｔ２は波長４５０ｎｍにおける透過率（％）であり、Ｔ３は波長５２５ｎｍにおける透過率（％）である。］
【０００９】
第三の要旨は、フィルターが機能性を有する層を積層した構成とされており、５８０〜６００ｎｍの波長域に最大吸収を有する化合物を含有する層及び４７０〜５２０ｎｍの波長域に最大吸収を有する化合物を含有する層を有することを特徴とする電子ディスプレイ用フィルターに存する。
【００１０】
第四の要旨は、５８０〜６００ｎｍの波長域に最大吸収を有する化合物が下記一般式(I)で表される化合物であることを特徴とする電子ディスプレイ用フィルターに存する。
【００１１】
【化３】
2005197240.tif 000003
〔式(I)中、Ｒ1は、置換基を有していてもよいアルキル基、置換基を有していてもよいアルコキシ基、置換基を有していても良いアリール基、置換基を有していてもよいアリールオキシ基、又はハロゲン原子を示す。ここで、隣接するＲ1が一緒になって、アルカンジイル基やアルキレンジオキシ基を形成していても良い。
【００１２】
Ｒ2 は、水素原子、又は１価の置換基を示し、Ｇ1は、−ＮＲ3−で表される基（ここで、Ｒ3は、水素原子、又はアルキル基を示す。）、又は酸素原子を示し、Ｇ2は、カルボニル基、又はスルホニル基を示す（ここで、Ｇ2がスルホニル基の場合には、Ｒ2 は水素原子ではない。）。
ｎは１以上の整数、ｍ及びｐは０以上の整数であり、ｍ＋ｎ＋ｐは５以下である。
【００１３】
ただし、ベンゼン環上のこれらの置換基は、他方のベンゼン環との間で互いに異なっていてもよく、また、一方のベンゼン環において、ｍ及びｎが２以上であるとき、Ｒ1、及びＧ1−Ｇ2−Ｒ2で表される基は、同一環内の他の置換基との間で互いに異なっていてもよい。〕で表されることを特徴とするジフェニルスクアリリウム系化合物。
【００１４】
第五の要旨は、４７０〜５２０ｎｍの波長域に最大吸収を有する化合物が、下記一般式（II）の化合物であることを特徴とする電子ディスプレイ用フィルターに存する。
【００１５】
【化４】
2005197240.tif 000004
〔式（II）中、Ｙ１は、水素原子、置換基を有していても良いアルキル基又は置換基を有していても良いアリール基を表し、各々のＹ１は同じであっても異なっていても良い。Ｙ２は、水素原子、置換基を有していても良いアルキル基、置換基を有していても良いアミノ基、置換基を有していても良いアルコキシカルボニル基又は置換基を有していても良いアリールオキシカルボニル基を表し、各々のＹ２は同じであっても異なっていても良い。Ｘは−Ｏ−又は−ＮＨ−基を表す。〕で表されるピラゾール系スクアリリウム化合物。
【００１６】
また、波長５８０ｎｍ〜６００ｎｍにおける極小透過率が０．０１％〜３０％であることが好ましい。
さらに本発明は、このようにして得られた電子ディスプレイ用フィルターにおいて、少なくとも５８０〜６００ｎｍの波長域に最大吸収を有する化合物及び４７０〜５２０ｎｍの波長域に最大吸収を有する化合物を含有する層の他に、紫外線吸収剤を含有する層、近赤外線カット層、電磁波カット層、反射防止層、あるいはぎらつき防止（ノングレア）層を有し、可視光線透過率を４０％以上とすることにより、より性能の良好な電子ディスプレイ用フィルターが得られることを見出した。
【００１７】
さらに本発明は、このようにして得られた電子ディスプレイ用フィルターの最外面に粘着剤層を設けることで、ディスプレイの製造工程の途中、またはディスプレイの製造後、ディスプレイの前面にこのフィルターを貼着することにより、ネオン発光を効率的にカットでき、かつ耐光性にも優れた電子ディスプレイ表示装置を得ることができることを見出した。
【００１８】
また、本発明の別の要旨は、電子ディスプレイ用フィルターであって、最外層に設けられる粘着剤層を有し、粘着剤層の縁綾部には非粘着部分が設けられていることを特徴とする電子ディスプレイ用フィルターに存する。この構成により、電子ディスプレイ用フィルターの貼着作業を容易にすることができる。
【００１９】
また、本発明の別の要旨は、電子ディスプレイ用フィルターであって、電子ディスプレイに取り付けた状態における、非取り付け状態に対する色温度の上昇幅が５００Ｋ以上であり、かつ色調が、ＪＩＳ  Ｚ８７２９に基づいて計算されるａ*、ｂ*の値で、ａ*＝−６．０〜＋６．０であり、ｂ＊＝−６〜０であることを特徴とする電子ディスプレイ用フィルターに存する。このようなフィルターは色調がナチュラルであり好ましい。
【００２０】
また、本発明のさらに別の要旨は、これらの電子ディスプレイ用フィルターを使用した電子ディスプレイ装置、特にはプラズマディスプレイ装置に関するものである。
【発明の効果】
【００２１】
本発明の、５８０〜６００ｎｍの波長域及び４７０〜５２０ｎｍの波長域に透過率の極小値を１つずつ持つ層を有する、電子ディスプレイ用フィルターは、ネオン発光カット性能、色温度上昇性能、近赤外線カット性能、可視光線透過性能、電磁波シールド性能、反射防止能、ぎらつき防止能及び耐光性に優れ、かつフィルターの物体色が自然な色である。
【発明を実施するための最良の形態】
【００２２】
以下に本発明を詳細に説明する。
図１は本発明のフィルターの光線透過率を示している。本発明のフィルターは、プラズマディスプレイからの光に対し、図１に示すように波長５８０〜６００ｎｍ及び４７０〜５２０ｎｍに透過率の極小値ａ，ｂを１つずつ持つ。
【００２３】
５８０〜６００ｎｍの波長域に透過率の極小値ａを持つということは、すなわちこの波長域の光線をカットすることを意味し、この５８０〜６００ｎｍの波長域は緑色発光と赤色発光との間のオレンジ発光部分（ネオン発光）であり、この部分をカットすることによって鮮明な赤色表示を得ることができ、更に色温度を高めることができるので、より好ましい色調の画像を得ることができる。極小透過率が５８０ｎｍよりも短波長側であると、ネオン発光をカットする効果が低く、且つ色温度を高める効果も低いため好ましくない。また、極小透過率が６００ｎｍよりも長波長側であると、ディスプレイの赤色の発光を阻害（赤色を吸収）してしまうため好ましくない。
【００２４】
また、５８０〜６００ｎｍの波長域に極小値を有する透過率曲線はシャープ（急峻）なバレー型（谷型）を有するほうが、赤発光の色純度向上、及び視野の明るさ確保のため好ましい。
【００２５】
一方、ディスプレイの青色発光と緑色発光との谷間の不要発光を有効にカットしながら、原色の青色や緑色の蛍光体発光を阻害せず、画像の色純度を高め、且つナチュラルグレーあるいはナチュラルブルーの色調である電子ディスプレイ用フィルターを得るために、５８０〜６００ｎｍの波長域に加えて、４７０〜５２０ｎｍの波長域にも透過率極小値ｂを持たせることが重要である。この波長域の透過率によって、電子ディスプレイ用フィルターの物体色の赤み、緑みを調整することができる。電子ディスプレイ用フィルターの物体色は、この波長域の極小透過率が低すぎると赤みが強くなるため好ましくない。また、この波長域の極小透過率が高すぎると緑みが強くなるため好ましくない。
【００２６】
５８０〜６００ｎｍの波長域に透過率の極小値を持たせるために、この波長域に吸収を有する化合物を用いる場合、その化合物の一例としては、前記一般式(I)で表されるジフェニルスクアリリウム系化合物が好ましい。
【００２７】
本発明のジフェニルスクアリリウム系化合物は、前記一般式(I)で表されるものである。
前記一般式(I)におけるＲ1のアルキル基としては、例えば、メチル基、エチル基、プロピル基、ブチル基、ペンチル基、ヘキシル基、ヘプチル基、オクチル基、デシル基、ウンデシル基、ドデシル基、トリデシル基、ペンタデシル基、シクロプロピル基、シクロブチル基、シクロペンチル基、シクロヘキシル基、シクロヘプチル基等の炭素数１〜２０の直鎖、分岐鎖若しくは環状のものが挙げられ、Ｒ1のアルコキシ基としては、例えば、メトキシ基、エトキシ基、プロポキシ基、ブトキシ基、ペンチルオキシ基、ヘキシルオキシ基、ヘプチルオキシ基、オクチルオキシ基、デシルオキシ基、ウンデシルオキシ基、ドデシルオキシ基、トリデシルオキシ基、ペンタデシルオキシ基等の炭素数１〜２０の直鎖若しくは分岐鎖のものが挙げられ、Ｒ1のアリール基としては、例えば、フェニル基、ナフチル基等が挙げられ、Ｒ1のアリールオキシ基としては、例えば、フェノキシ基、ナフチルオキシ基等が挙げられ、Ｒ1のハロゲン原子としては、例えば、弗素原子、塩素原子、臭素原子等が挙げられる。
【００２８】
前記アルキル基、アルコキシ基、アリール基及びアリールオキシ基の置換基としては、例えば、メチル基、エチル基、プロピル基、ブチル基、ペンチル基、ヘキシル基、ヘプチル基、オクチル基、デシル基、シクロプロピル基、シクロブチル基、シクロペンチル基、シクロヘキシル基、シクロヘプチル基等の炭素数１〜１０のアルキル基、メトキシ基、エトキシ基、プロポキシ基、ブトキシ基、ペンチルオキシ基、ヘキシルオキシ基、ヘプチルオキシ基、オクチルオキシ基、デシルオキシ基等の炭素数１〜１０のアルコキシ基、水酸基、又は、弗素原子、塩素原子、臭素原子等のハロゲン原子等が挙げられる。
【００２９】
又、上記Ｒ1は、隣接するＲ1が一緒になって、プロパンジイル基、ブタンジイル基、ペンタンジイル基、ヘキサンジイル基等のアルカンジイル基又はメチレンジオキシ基、エチレンジオキシ基、プロピレンジオキシ基等のアルキレンジオキシ基を形成していても良い。
【００３０】
上記Ｒ1としては、１）アルコキシ基、水酸基、或いはハロゲン原子を置換基として有していてもよい直鎖若しくは分岐鎖アルキル基、２）アルコキシ基を置換基として有していてもよい直鎖若しくは分岐鎖アルコキシ基、３）アルキル基、アルコキシ基、或いはハロゲン原子を置換基として有していてもよいアリール基又はアリールオキシ基、４）ハロゲン原子が好ましく、特に、炭素数１〜８の直鎖若しくは分岐鎖アルキル基、又は炭素数１〜８の直鎖若しくは分岐鎖アルコキシ基が好ましい。
【００３１】
前記一般式(I)におけるＲ2の１価の置換基としては、例えば、前記Ｒ1におけるアルキル基として挙げたと同様のアルキル基、前記Ｒ1におけるアルコキシ基として挙げたと同様のアルコキシ基、前記Ｒ1におけるアリール基として挙げたと同様のアリール基、前記Ｒ1におけるアリールオキシ基として挙げたと同様のアリールオキシ基、アミノ基、及び、３−ピリジル基、２−フリル基、２−テトラヒドロフリル基、２−チエニル基等の複素環基等が挙げられる。
【００３２】
上記、アルキル基、アルコキシ基、アリール基、アリールオキシ基及び複素環基の置換基としては、炭素数１〜１０のアルキル基、炭素数１〜１０のアルコキシ基、ハロゲン原子、又は、前記アリール基等が挙げられ、上記アミノ基の置換基としては、アルキル基又はアリール基が挙げられる。
【００３３】
上記Ｒ2としては、１）シクロアルキル基、アルコキシ基、アリール基、或いはハロゲン原子を置換基として有していてもよい直鎖若しくは分岐鎖アルキル基、２）アルコキシ基、３）直鎖若しくは分岐鎖アルキル基を置換基として有していてもよいシクロアルキル基、４）アルキル基、アルコキシ基、或いはハロゲン原子を置換基として有していてもよいアリール基又はアリールオキシ基、５）アルキル基を置換基として有していてもよいアミノ基、又は６）複素環基でが好ましく、さらに、炭素数１〜８の直鎖若しくは分岐鎖アルキル基、炭素数１〜８の直鎖若しくは分岐鎖アルコキシ基、シクロヘキシル基、フェニル基、フェノキシ基、アミノ基、２−フリル基、又は２−テトラヒドロフリル基が好ましく、特に炭素数１〜８の直鎖若しくは分岐鎖アルキル基が好ましい。
【００３４】
前記一般式(I)におけるＧ1は、ＮＨ基、メチルアミノ基、エチルアミノ基等の−ＮＲ3−で表される基（ここで、Ｒ3は水素原子又はアルキル基である。）又は酸素原子であり、このうち−ＮＲ3−で表される基が好ましく、特にＮＨ基が好ましい。
前記一般式(I)におけるＧ2としては、スルホニル基が好ましい。
【００３５】
Ｇ1−Ｇ2−Ｒ2で表される基として、特に好ましい置換基としては、アルキルスルホニルアミノ基、ハロアルキルスルホニルアミノ基、アリールスルホニルアミノ基、ハロアリールスルホニルアミノ基、アルキルアリールスルホニルアミノ基、アルコキシアリールスルホニルアミノ基が挙げられる。
ｎは１以上の整数、ｍ及びｐは０以上の整数であり、ｍ＋ｎ＋ｐは５以下であり、ｌが１以上であることが好ましい。
【００３６】
更に、本発明において、ベンゼン環上のこれらの置換基は、他方のベンゼン環との間で互いに異なっていてもよく、また、一方のベンゼン環において、ｍ及びｎが２以上であるとき、Ｒ1、及びＧ1−Ｇ2−Ｒ2で表される基は、同一環内の他の置換基との間で互いに異なっていてもよいが、前記一般式(I)で表されるジフェニルスクアリリウム系化合物としては、スクアリリウム基を挟んで左右対象であるものが好ましい。
【００３７】
好適なジフェニルスクアリリウム系化合物の具体例を以下に示す。
【００３８】
【化５】
2005197240.tif 000005
【００３９】
【化６】
2005197240.tif 000006
【００４０】
【化７】
2005197240.tif 000007
【００４１】
【化８】
2005197240.tif 000008
【００４２】
【化９】
2005197240.tif 000009
【００４３】
【化１０】
2005197240.tif 000010
【００４４】
【化１１】
2005197240.tif 000011
【００４５】
【化１２】
2005197240.tif 000012
さらに、耐光性・耐熱性の観点からは、少なくともフェニル基の両オルト位が、水酸基、Ｒ1及びＧ1−Ｇ2−Ｒ2で表される基からなる群より選ばれる置換基で置換されていることが好ましく、特には、水酸基又はＧ1−Ｇ2−Ｒ2で表される基で置換れていることが好ましい。
【００４６】
尚、本発明の前記ジフェニルスクアリリウム系化合物は、例えば、前記一般式(I) における、置換基を有するフェニル基に対応する置換フェノール化合物２モルに対してスクエア酸（３，４−ジヒドロキシ−３−シクロブテン−１，２−ジオン）１モルを、エタノール、酢酸等の溶媒中、或いは、ｎ−ブチルアルコール／トルエン、ｎ−ブチルアルコール／ベンゼン等の混合溶媒中で、７０〜１５０℃程度に加熱しながら脱水縮合反応させるといった、Angew.Chem.,vol.77,680〜681(1965)に記載される方法に準じて、あるいは、その他公知の方法を組み合わせることにより合成することができる。
【００４７】
本発明の前記ジフェニルスクアリリウム系化合物からなる色素は、青色系の色素であり、その光線透過率曲線における透過率の最小値を示す波長が、５７０〜６０５ｎｍ、更に好ましくは５８０〜６００ｎｍの範囲にあり、該部分の吸収スペクトルのピークの半値幅（透過率のベースラインとピークの最大差の半分１／２ｈをとる２点の波長λ１とλ２の差：図１参照）が６０ｎｍ以下とシャープなバレー型を有するものである。
【００４８】
本発明のディスプレイ用フィルターは、前記ジフェニルスクアリリウム系化合物を単独又は混合して含有する。
その含有形態としては、代表的には、シート状或いはフィルム状の透明基材上に、前記スクアリリウム系化合物を含有するバインダー樹脂によりジフェニルスクアリリウム系化合物含有樹脂層を形成させた積層体、又は、前記スクアリリウム系化合物を含有するバインダー樹脂そのものからなるジフェニルスクアリリウム系化合物含有樹脂の単層シート或いはフィルムが挙げられる。
【００４９】
また、複数のジフェニルスクアリリウム系化合物を含有する場合、それぞれを別々にバインダー樹脂に混入させ、ジフェニルスクアリリウム系化合物を含有する各バインダー樹脂を積層することにより、個々の化合物が別層に存在する積層体の形態をとっても良い。
この場合、積層操作が増えるため、製造という観点では手間が増えて好ましくないが、化合物に応じたより好ましいバインダー樹脂を選択することが可能となり、微妙な色調節が必要となる場合には有用である。
【００５０】
上記積層体を作製する方法としては、例えば、１）前記ジフェニルスクアリリウム系化合物とバインダー樹脂とを適当な溶剤の溶液若しくは分散液とし、公知の塗布方法でシート状或いはフィルム状の透明基材上に塗布し、乾燥させる方法、２）熱可塑性樹脂における常法の成形法に従って、前記ジフェニルスクアリリウム系化合物とバインダー樹脂とを溶融混練して押出成形、射出成形、圧縮成形等によってフィルム或いはシートに成形し、そのフィルム或いはシートを透明基材上に接着剤等により接着させる方法、３）前記ジフェニルスクアリリウム系化合物とバインダー樹脂とを溶融混練してフィルム状或いはシート状に押出し、透明基材上に押出ラミネートする方法、４）前記ジフェニルスクアリリウム系化合物とバインダー樹脂とを溶融混練して透明樹脂基材と共押出成形する方法、等の各種の方法を採ることができ、このうち特には、上記１）の方法が好ましい。
【００５１】
又、上記後者の単層のシート或いはフィルムを作製する方法としては、例えば、１）前記ジフェニルスクアリリウム系化合物とバインダー樹脂とを適当な溶剤の溶液若しくは分散液としてキャリヤー上に流延し、乾燥させる方法、２）熱可塑性樹脂における常法の成形法に従って、前記ジフェニルスクアリリウム系化合物とバインダー樹脂とを溶融混練して押出成形、射出成形、圧縮成形等によってフィルム或いはシートに成形する方法、等を採ることができる。
【００５２】
上記ディスプレイパネル用のフィルター作製に当たっては、それぞれのフィルター用途における層構成及び各層の材質に準じて作製すればよいが、例えば、プラズマディスプレイパネル用フィルターの場合には、下記に記載したようなものが好適に用いられる。
シート状或いはフィルム状の透明基材の材質としては、例えば、ガラス、ポリエステル系樹脂、ポリカーボネート系樹脂、ポリアリレート系樹脂、ポリエーテルサルホン系樹脂、ポリオレフィン系樹脂、環状ポリオレフィン系樹脂、ポリスチレン系樹脂、ポリ塩化ビニル系樹脂、ポリ酢酸ビニル系樹脂、アクリル系樹脂等が挙げられ、それらの厚みは、通常、１０μｍ〜５ｍｍ程度とされる。
【００５３】
又、バインダー樹脂としては、例えば、アクリル系樹脂、エチレン−酢酸ビニル共重合体樹脂及びその鹸化物、ポリスチレン系樹脂、ポリエステル系樹脂、ポリカーボネート系樹脂、ポリアミド系樹脂、ポリサルホン系樹脂、ポリ酢酸ビニル系樹脂、ポリビニルブチラール系樹脂、セルロース系樹脂、フェノール系樹脂、フェノキシ系樹脂等が挙げられ、中でも、ポリエステル系樹脂、アクリル系樹脂が好ましい。
【００５４】
又、溶剤としては、例えば、ブタン、ペンタン、ヘキサン、ヘプタン、オクタン等のアルカン類；シクロペンタン、シクロヘキサン、シクロヘプタン、シクロオクタン等のシクロアルカン類；エタノール、プロパノール、ブタノール、アミルアルコール、ヘキサノール、ヘプタノール、オクタノール、デカノール、ウンデカノール、ジアセトンアルコール、フルフリルアルコール等のアルコール類；メチルセロソルブ、エチルセロソルブ、ブチルセロソルブ、メチルセロソルブアセテート、エチルセロソルブアセテート等のセロソルブ類；プロピレングリコールモノメチルエーテル、プロピレングリコールモノエチルエーテル、プロピレングリコールモノブチルエーテル、プロピレングリコールモノメチルエーテルアセテート、プロピレングリコールモノエチルエーテルアセテート、プロピレングリコールモノブチルエーテルアセテート、ジプロピレングリコールジメチルエーテル等のプロピレングリコール類；アセトン、メチルアミルケトン、シクロヘキサノン、アセトフェノン等のケトン類；ジオキサン、テトラヒドロフラン等のエーテル類；酢酸ブチル、酢酸アミル、酪酸エチル、酪酸ブチル、ジエチルオキサレート、ピルビン酸エチル、エチル−２−ヒドロキシブチレート、エチルアセトアセテート、乳酸メチル、乳酸エチル、３−メトキシプロピオン酸メチル等のエステル類；クロロホルム、塩化メチレン、テトラクロロエタン等のハロゲン化炭化水素類；ベンゼン、トルエン、キシレン、クレゾール等の芳香族炭化水素類；ジメチルホルムアミド、ジメチルアセトアミド、Ｎ−メチルピロリドン等の高極性溶剤類、等が挙げられる。
【００５５】
尚、前記ジフェニルスクアリリウム系化合物と前記バインダー樹脂との溶液若しくは分散液には、必要に応じて、ポリビニルブチラール系樹脂、ポリウレタン系樹脂、フェノール系樹脂、フェノキシ系樹脂、石油樹脂、ロジン系樹脂等の分散剤が用いられてもよい。  又、前記バインダー樹脂、更に、必要に応じて用いられる前記分散剤の溶液若しくは分散液に対する前記ジフェニルスクアリリウム系化合物の濃度は、通常、０．５〜５０重量％とされ、又、前記ジフェニルスクアリリウム系化合物、前記バインダー樹脂、及び前記分散剤の合計量に占める前記ジフェニルスクアリリウム系化合物の割合は、通常、０．０５〜５０重量％、好ましくは０．１〜２０重量％とされる。
【００５６】
又、溶液若しくは分散液の透明基材上への塗布方法としては、例えば、ディップコート法、フローコート法、スプレーコート法、バーコート法、グラビアコート法、ロールコート法、ブレードコート法、エアーナイフコート法等が挙げられ、その塗布量は、乾燥膜厚として、通常、０．１〜３０μｍ、好ましくは０．５〜１０μｍの範囲とされる。
【００５７】
一方、ディスプレイの発光の青と緑との谷間の不要発光を有効にカットしながら、原色の青色や緑色の蛍光体発光を阻害せず、画像の色純度を高め、且つナチュラルグレーあるいはナチュラルブルーの色調である電子ディスプレイ用フィルターを得るために、５８０〜６００ｎｍの波長域に加えて、４７０〜５２０ｎｍの波長域、好ましくは４８０ｎｍ〜５１０ｎｍの波長域にも透過率極小値を持たせることが重要である。
【００５８】
４７０〜５２０ｎｍの波長域に透過率の極小値を持たせるために、この波長域に吸収を有する化合物を用いる場合、その化合物の一例としては、一般式（II）で表されるピラゾール系スクアリリウム化合物が挙げられる。
【００５９】
一般式(II)における置換基Ｙ１及びＹ２の置換基を有していても良いアルキル基の好ましいものとしては、次の(i)〜(v)のようなものが例示できる。
(i)メチル基、エチル基、プロピル基、ブチル基、ペンンチル基、ヘキシル基、ヘプチル基、オクチル基、デシル基、ウンデシル基、ドデシル基、トリデシル基、ペンタデシル基等の炭素数１〜２０の直鎖もしくは分岐鎖アルキル基；
(ii)置換基としてフッ素原子、塩素原子、臭素原子等のハロゲン原子を有する前記炭素数１〜２０の直鎖もしくは分岐鎖アルキル基；
(iii)置換基としてヒドロキシ基又はメトキシ基、エトキシ基、プロポキシ基、ブトキシ基、ペンンチルオキシ基、ヘキシルオキシ基、ヘプチルオキシ基、オクチルオキシ基等の炭素数１〜８のアルコキシ基を有する前記炭素数１〜２０の直鎖もしくは分岐鎖アルキル基；
（iv）置換基としてフェニル基、Ｐ―トリル基等のアリール基を有する前記炭素数１〜２０の直鎖もしくは分岐鎖アルキル基；
（v）置換基としてフェニルオキシ基、Ｐ―トリルオキシ基等のアリールオキシ基を有する前記炭素数１〜２０の直鎖もしくは分岐鎖アルキル基。
【００６０】
置換基Ｙ１の置換基を有していても良いアリール基の好ましいものとしては、フェニル基、ナフチル基、置換基としてフッ素原子、塩素原子、臭素原子等のハロゲン原子、メチル基、エチル基、プロピル基、ブチル基、ペンチル基、ヘキシル基、ヘプチル基、オクチル基、デシル基等のアルキル基、ヒドロキシ基、アルコキシ基（例えば、炭素数１〜１０のアルコキシ基）、スルフォンアミド基、ジアルキル（例えば、炭素数１〜１０のアルキル基）スルフォンアミド基、ニトロ基等で置換されたフェニル基が挙げられる。
【００６１】
置換基Ｙ１の置換基を有していても良いアリール基うち、炭素数１〜８の直鎖もしくは分岐鎖のアルキル基；フッ素原子、塩素原子又は炭素数１〜８の直鎖もしくは分岐鎖のアルコキシ基で置換されたフェニル基が特に好ましい。
【００６２】
一般式(II)における置換基Ｙ２の置換基を有していても良いアミノ基の好ましいものとしては、アミノ基；メチル基、エチル基、プロピル基、ブチル基、ペンチル基、ヘキシル基、ヘプチル基、オクチル基、デシル基、ウンデシル基、ドデシル基、トリデシル基、ペンタデシル基等の炭素数１〜２０の直鎖もしくは分岐鎖アルキル基で置換されたアミノ基；アセチル基、プロピオニル基、ブチリル基等のアシル基で置換されたアミノ基等が挙げられる。
【００６３】
一般式(II)における置換基Ｙ２の置換基を有していても良いアルキルオキシカルボニル基の好ましいアルキルオキシ基としては、メトキシ基、エトキシ基、プロポキシ基、ブトキシ基、ペンンチルオキシ基、ヘキシルオキシ基、ヘプチルオキシ基、オクチルオキシ基等の炭素数１〜８のアルコキシ基を有する前記炭素数１〜２０の直鎖もしくは分岐鎖アルキルオキシ基等が挙げられる。
【００６４】
一般式(II)における置換基Ｙ２の置換基を有していても良いアリールオキシカルボニル基の好ましいアリールオキシ基としては、フェニルオキシ基、Ｐ―トリルオキシ基、又はＰ−メトキシフェニルオキシ基等のアルキル基、又はアルコキシ基で置換されていても良いアリールオキシ基等が挙げられる。
置換基Ｙ２としては、置換基を有していても良いアルキル基が好ましく、このうち、炭素数１〜８の直鎖もしくは分岐鎖のアルキル基、又は炭素数１〜８のアルコキシ基を有する前記炭素数１〜８の直鎖もしくは分岐鎖アルキル基が特に好ましい。
【００６５】
置換基Ｙ１としては、置換基を有していても良いアルキル基、又は、置換基を有していても良いアリール基が好ましく、このうち、置換基を有していても良いアルキル基としては、炭素数１〜８の直鎖もしくは分岐鎖のアルキル基、又は炭素数１〜８のアルコキシ基を有する前記炭素数１〜８の直鎖もしくは分岐鎖アルキル基が特に好ましく、置換基を有していても良いアリール基としては、炭素数１〜８の直鎖もしくは分岐鎖のアルキル基；フッ素原子、塩素原子又は炭素数１〜８の直鎖もしくは分岐鎖のアルコキシ基で置換されたフェニル基が特に好ましい。
【００６６】
一般式(II)のピラゾール系スクアリリウム系色素は、一般式(I)のフェノール系スクアリリウム系色素と同様に、例えば、Angew.Chem．77 680-681 (1965) 記載の方法あるいはそれらに準じて製造することが出来る。
【００６７】
即ち、下記一般式(IV)
【化１３】
2005197240.tif 000013
〔式中、Ｘ，Ｙ１及びＹ２は、前記一般式と同じ定義を示す。〕で表されるピラゾロン系化合物２モルに対し、スクアリック酸１モルをエタノール、酢酸、ｎ−ブチルアルコール−トルエン混合溶媒、ｎ−ブチルアルコール−ベンゼン混合溶媒等の中で、７０〜１５０℃程度に加熱しながら脱水縮合させることにより合成することが出来る。
【００６８】
一般式（II）の代表例を次に示す。
【化１４】
2005197240.tif 000014
【００６９】
一般式（II）のうち好ましい化学構造例を次に示す。
【化１５】
2005197240.tif 000015
【００７０】
前記５８０〜６００ｎｍの波長域に最大吸収を有する化合物及び４７０〜５２０ｎｍの波長域に最大吸収を有する化合物を含む塗工液を、フィルムあるいはシート等に成形された透明基板に塗布することにより、５８０〜６００ｎｍの波長域に最大吸収を有する化合物及び４７０〜５２０ｎｍの波長域に最大吸収を有する化合物を含有する層を得ることができ、かかる層を用いることによって、優れた電子ディスプレイ用フィルターを得ることができる。
【００７１】
塗工液は、５８０〜６００ｎｍの波長域に最大吸収を有する化合物及び４７０〜５２０ｎｍの波長域に最大吸収を有する化合物をバインダーと共に有機溶剤に溶解させる方法、又は粒径０．１〜３μｍに微粒化した５８０〜６００ｎｍの波長域に最大吸収を有する化合物及び４７０〜５２０ｎｍの波長域に最大吸収を有する化合物を、必要に応じ分散剤を用い、バインダーと共に溶剤に分散させる方法により調製される。前記５８０〜６００ｎｍの波長域に最大吸収を有する化合物及び４７０〜５２０ｎｍの波長域に最大吸収を有する化合物は、混合し塗工しても良いし、別々の層として塗工しても良いが、製造のし易さ、経済的な理由より、混合して塗工する方法が好ましい。
【００７２】
必要に応じて使用される分散剤としては、ポリビニルブチラール樹脂、フェノキシ樹脂、ロジン変性フェノール樹脂、石油樹脂、硬化ロジン、ロジンエステル、マレイン化ロジン、ポリウレタン樹脂等が挙げられる。その使用量は、５８０〜６００ｎｍの波長域に最大吸収を有する化合物と４７０〜５２０ｎｍの波長域に最大吸収を有する化合物の総重量に対して０．５〜１５０重量倍、好ましくは１０〜１００重量倍である。
【００７３】
使用されるバインダーとしては、ポリメチルメタクリレート樹脂、ポリエチルアクリレート樹脂等のアクリレート系樹脂、ポリカーボネート樹脂、エチレンービニルアルコール共重合樹脂、エチレンー酢酸ビニル共重合樹脂、ＡＳ樹脂、ポリエステル樹脂、塩酢ビ樹脂、ポリビニルブチラール樹脂、ＰＶＰＡ、ポリスチレン系樹脂、フェノール系樹脂、フェノキシ系樹脂、ポリスルフォン、ナイロン、セルロース系樹脂、酢酸セルロース系樹脂等が挙げられるが、中でもポリエステル樹脂やポリカーボネート樹脂が成形性や色素溶解性が優れている点で好ましい。とりわけ、ポリカーボネート樹脂が好ましく、特に粘度平均分子量（Ｍｖ）が１００００〜９００００であり、ガラス転移点（Ｔｇ）が１６０℃以上である樹脂が好ましい。このようなポリカーボネート樹脂として、下記構造単位を含有する樹脂を挙げることができる。
【００７４】
【化１６】
2005197240.tif 000016
バインダーの使用量は５８０〜６００ｎｍの波長域に最大吸収を有する化合物と４７０〜５２０ｎｍの波長域に最大吸収を有する化合物の総重量に対して、１０〜５００重量倍、好ましくは５０〜３５０重量倍である。
【００７５】
本発明の５８０〜６００ｎｍの波長域に最大吸収を有する化合物及び４７０〜５２０ｎｍの波長域に最大吸収を有する化合物の代表例である一般式(I)、（II）の化合物を含有する層の透過率曲線の最小値における波長は、使用するバインダーにより異なる値を示すので、色純度や色温度改良の良好なフィルターを得るためには、一般式(I)、（II）で表される化合物の種類に応じたバインダー樹脂を選ぶことが好ましい。
【００７６】
その際、５８０〜６００ｎｍの波長域に最大吸収を有する化合物の代表例である一般式(I)で表されるジフェニルスクアリリウム系化合物は、６００ｎｍ付近のネオン発光を効率的にカットし、蛍光体の発光色である５００〜５３０ｎｍ付近の緑色発光及び６００ｎｍより長波長の赤色発光はカットしない様に、バインダー樹脂を選択することが好ましい。
【００７７】
４７０〜５２０ｎｍの波長域に最大吸収を有する化合物の代表例である一般式（II）のピラゾール系スクアリリウム化合物は、青又は緑の蛍光体発光を阻害しないように、４７０〜５２０ｎｍ付近に透過率曲線の最小値を有し、半値幅１００ｎｍ以下のバレー型（谷型）の透過率曲線を有しているほうが良く、透過率曲線の最小値以外には透過率曲線の極小値を有さないことが好ましいので、その様なバインダー樹脂を選択することが好ましい。
【００７８】
本発明の電子ディスプレイ用フィルターにおいて、５８０〜６００ｎｍの波長域における透過率の極小値は、３０％以下、好ましくは２０％以下、４７０〜５２０ｎｍの波長域における透過率の極小値は、５５％以下、好ましくは４５％以下であると、色純度、及び色温度を高める効果、およびフィルター色をナチュラルな色調にする効果が高いが、これらの効果をさらに高めるためには
Ａ１＝（１００−Ｔ１）／（１００−Ｔ０）    …  （１）
で表される、５８０〜６００ｎｍの波長域における極小透過率（Ｔ０）と４７０〜５２０ｎｍの波長域における極小透過率（Ｔ１）とによって記述する光線吸収量比Ａ１が、０．７〜１．１であることが重要である。なお、５８０〜６００ｎｍの波長域における透過率の極小値は基本的に小さいほどよい。
【００７９】
上述の光線吸収量比Ａ１とは、５８０〜６００ｎｍの波長域における極小透過率（Ｔ０）を１００から減じた値（１００−Ｔ０）をこの波長域の極大光線吸収量とし、同様に４７０〜５２０ｎｍの波長域における極小透過率（Ｔ１）を１００から減じた値（１００−Ｔ１）をこの波長域の極大光線吸収量とした場合の、これらの光線吸収量の比である。
【００８０】
これを（１）式の範囲とすることによって、画像の色純度を向上させ、なおかつその物体色が自然な色（ナチュラルグレーあるいはナチュラルブルー）である電子ディスプレイ用フィルターを得ることができる。この光線吸収量比Ａ１が０．７よりも小さければフィルター物体色の青味、及び緑味が増加し、また、光線吸収量比Ａ１が１．１よりも大きければフィルター物体色の黄味、及び赤味が増加するためフィルターの物体色が不自然になり好ましくない。
【００８１】
また、４７０〜５２０ｎｍの波長域に存在する透過率極小値が、ディスプレイの青発光、緑発光を妨げないためには、
Ａ２＝（１００−Ｔ２）／（１００−Ｔ１）    …  （２）
Ａ３＝（１００−Ｔ３）／（１００−Ｔ１）    …  （３）
で表される青発光の波長（４５０ｎｍ）での透過率（Ｔ２）、および緑発光の波長（５２５ｎｍ）での透過率（Ｔ３）と、４７０〜５２０ｎｍの波長域における極小透過率（Ｔ１）によって記述する光線吸収量比Ａ２、及びＡ３の値の範囲が重要である。
【００８２】
ここで光線吸収量比Ａ２とは、４７０〜５２０ｎｍの波長域における極大光線吸収量を（１００−Ｔ１）とし、波長４５０ｎｍの光線吸収量を（１００−Ｔ２）とした場合のこれらの光線吸収量の比であり、光線吸収量比Ａ３とは、同様に４７０〜５２０ｎｍの波長域における極大光線吸収量を（１００−Ｔ１）とし、波長５２５ｎｍの光線吸収量を（１００−Ｔ３）とした場合のこれらの光線吸収量の比である。これらの光線吸収量比Ａ２、及びＡ３の値が小さい程、４７０〜５２０ｎｍの波長域に存在する透過率極小値が、その周辺の波長域に存在する電子ディスプレイの青発光、及び緑発光を妨げる度合いが小さくなり、好ましいと言える。具体的には、光線吸収量比Ａ２，Ａ３が０．９以下であることが重要である。
さらにこの光線吸収量比Ａ２の範囲およびＡ３の範囲が、０．７以下であることがより好ましい。
【００８３】
代表例の化合物を例にとると、電子ディスプレイ用フィルターにした際に、一般式(I)で表されるジフェニルスクアリリウム系化合物は、５８０〜６００ｎｍの透過率の極小値が、３０％以下、好ましくは２０％以下となるように、一般式（II）で表されるピラゾール系スクアリリウム化合物は４７０〜５２０ｎｍの透過率の極小値は、５５％以下、好ましくは４５％以下となるように、さらにそれぞれの光線吸収量比が（１）式、および（２）式、（３）式の範囲となるようにバインダー樹脂に添加し、塗工することが望ましい。５８０〜６００ｎｍの波長域に最大吸収を有する化合物及び４７０〜５２０ｎｍの波長域に最大吸収を有する化合物を含有するフィルターは、色調調節、色再現範囲拡大等の機能の他、色温度改善、赤色純度改善、防眩等の機能を有し、それらの機能性フィルターとして使用できる。
【００８４】
また、本発明の５８０〜６００ｎｍの波長域に最大吸収を有する化合物及び４７０〜５２０ｎｍの波長域に最大吸収を有する化合物の耐光性は、バインダー樹脂により異なる。バインダー樹脂の内、ポリカーボネート樹脂、ポリエステル樹脂を用いた場合、耐光性がより良好である。
【００８５】
本発明の電子ディスプレイ用フィルターでは、５８０〜６００ｎｍの波長域に最大吸収を有する化合物及び４７０〜５２０ｎｍの波長域に最大吸収を有する化合物の他に、黄色、橙色、青色、緑色、又は赤色系の色素を、調色の為に添加しても良い。特に、３８０〜４２０ｎｍに極大吸収を持つ色素の添加が、調色の点で好ましい。使用する色素としては、３８０〜４２０ｎｍに極大吸収を持つもので有れば、公知の色素が使用できる。中でも、メチン系色素は、透過率曲線の最小値以外には透過率曲線の極小値を有さず、好ましい。
【００８６】
メチン系化合物の代表例を次に示す。
【００８７】
【化１７】
2005197240.tif 000017
〔式(V)中、Ｘ１は、置換基を有していても良いアルキル基、アリール基を表し、Ｘ２は、水素原子、置換基を有していても良いアルキル基、又は、置換基を有していても良いアリール基を表し、Ｘ３は、置換基を有していても良いアミノ基、置換基を有していてもよいアルキル基、置換基を有していても良いアリール基、又は、置換基を有していても良いアルコキシカルボニル基を表し、各々異なっていても良い。Ｚは−Ｏ−又は−ＮＨ−を表す。〕
【００８８】
一般式(V)の置換基Ｘ１、Ｘ２およびＸ３において、置換基を有していても良いアルキル基の好ましいものとしては、次の(i)〜(v)のようなものが例示できる。
(i)メチル基、エチル基、プロピル基、ブチル基、ペンンチル基、ヘキシル基、ヘプチル基、オクチル基、デシル基、ウンデシル基、ドデシル基、トリデシル基、ペンタデシル基等の炭素数１〜２０の直鎖もしくは分岐鎖アルキル基；
(ii)置換基としてフッ素原子、塩素原子、臭素原子等のハロゲン原子を有する前記炭素数１〜２０の直鎖もしくは分岐鎖アルキル基；
(iii)置換基としてヒドロキシ基又はメトキシ基、エトキシ基、プロポキシ基、ブトキシ基、ペンンチルオキシ基、ヘキシルオキシ基、ヘプチルオキシ基、オクチルオキシ基等の炭素数１〜８のアルコキシ基を有する前記炭素数１〜２０の直鎖もしくは分岐鎖アルキル基；
（iV）置換基としてフェニル基、Ｐ―トリル基等のアリール基を有する前記炭素数１〜２０の直鎖もしくは分岐鎖アルキル基；
（V）置換基としてフェニルオキシ基、Ｐ―トリルオキシ基等のアリールオキシ基を有する前記炭素数１〜２０の直鎖もしくは分岐鎖アルキル基。
【００８９】
一般式(V)において、置換基Ｘ１、Ｘ２、Ｘ３の置換基を有していても良いアリール基の好ましいものとしては、フェニル基、ナフチル基、置換基としてフッ素原子、塩素原子、臭素原子等のハロゲン原子、メチル基、エチル基、プロピル基、ブチル基、ペンンチル基、ヘキシル基、ヘプチル基、オクチル基、デシル基等のアルキル基、ヒドロキシ基、アルコキシ基（例えば、炭素数１〜１０のアルコキシ基）、スルフォンアミド基、ジアルキル（例えば、炭素数１〜１０のアルキル基）スルフォンアミド基、ニトロ基等で置換されたフェニル基が挙げられる。
【００９０】
一般式(V)において、置換基Ｘ３の置換基を有していても良いアミノ基の好ましいものとしては、アミノ基；メチル基、エチル基、プロピル基、ブチル基、ペンンチル基、ヘキシル基、ヘプチル基、オクチル基、デシル基、ウンデシル基、ドデシル基、トリデシル基、ペンタデシル基等の炭素数１〜２０の直鎖もしくは分岐鎖アルキル基で置換されたアミノ基；アセチル基、プロピオニル基、ブチリル基、ベンゾイル基等のアシル基で置換されたアミノ基、メタンスルフォニル基、ベンゼンスルフォニル基等のスルフォニル基等が挙げられる。
【００９１】
一般式(V)において、置換基Ｘ３の置換基を有していても良いアルコキシ基の好ましいものとしては、メトキシ基、エトキシ基、プロポキシ基、ブトキシ基、ペンンチルオキシ基、ヘキシルオキシ基、ヘプチルオキシ基、オクチルオキシ基等の炭素数１〜８のアルコキシ基等が挙げられる。
一般式(V)において、置換基Ｘ３の置換基を有していても良いアルキルオキシカルボニル基の好ましいアルキルオキシ基としては、メトキシ基、エトキシ基、プロポキシ基、ブトキシ基、ペンンチルオキシ基、ヘキシルオキシ基、ヘプチルオキシ基、オクチルオキシ基等の炭素数１〜８のアルコキシ基を有する前記炭素数１〜２０の直鎖もしくは分岐鎖アルキルオキシ基等が挙げられる。
【００９２】
一般式(V)において、置換基Ｘ３の置換基を有していても良いアリールオキシカルボニル基の好ましいアリールオキシ基としては、フェニルオキシ基、Ｐ―トリルオキシ基、又はＰ−メトキシフェニルオキシ基等のアルキル基、又はアルコキシ基で置換されていても良いアリールオキシ基等が挙げられる。
【００９３】
前記一般式(V)において、さらに好ましくは、置換基Ｘ１が水素原子または置換基を有していても良いアリール基である場合が好ましく、特に好ましくは水素原子またはフェニル基の場合である。また置換基Ｘ３のうち、炭素数１〜８の直鎖もしくは分岐鎖のアルキル基、又は炭素数１〜８のアルコキシ基を有する前記炭素数１〜８の直鎖もしくは分岐鎖アルキル基がさらに好ましく、特に好ましくは炭素数１〜８の直鎖もしくは分岐のアルキル基である場合である。置換基Ｘ２のうち、炭素数１〜８の直鎖もしくは分岐鎖のアルキル基；フェニル基、又はフッ素原子、塩素原子又は炭素数１〜８の直鎖もしくは分岐鎖のアルキル基で置換されたフェニル基である場合がさらに好ましく、特に好ましくはフェニル基、または上記のような置換されたフェニル基の場合である。また、一般式（Ｖ）のピラゾールメチン系色素は、左右対称の骨格を有している方が、化学的にも安定であり、また製造も容易であるため好ましい。
【００９４】
一般式(V)の好ましい例として、代表例を次の表−１に示す。
【００９５】
【化１８】
2005197240.tif 000018
【００９６】
【表１】
2005197240.tif 000019
【００９７】
【表２】
2005197240.tif 000020
【００９８】
一般式(V)のうち好ましい化学構造例を次に示す。
【００９９】
【化１９】
2005197240.tif 000021
【０１００】
一般式(Ｖ)のメチン系化合物は、例えば、Liebigs Ann.Chem.1680-1680 (1976) 記載の方法あるいはそれらに準じて製造することが出来る。
【０１０１】
即ち、下記一般式(VI)
【化２０】
2005197240.tif 000022
〔式中、Ｚ、Ｘ２及びＸ３は、前記一般式（Ｖ）と同じ定義である。〕で表されるピラゾロン系色素２モルに対し、下記一般式(VII)
【０１０２】
【化２１】
2005197240.tif 000023
〔式中、Ｘ１は、前記と同じ意義を示し、Ｘ４は、炭素数１〜８のアルキル基を示す。〕で表されるオルトギ酸エスエル誘導体１モルをＮ，Ｎ−ジメチルフォルムアミド、Ｎ−メチルピロリドン、１，３−ジメチル−２−イミダゾリジノン、トルエン、キシレン、クロロベンゼン、ブロモベンゼン等の高沸点溶媒中で１００〜２００℃程度に加熱して合成することが出来る。
【０１０３】
５８０〜６００ｎｍの波長域に最大吸収を有する化合物及び４７０〜５２０ｎｍの波長域に最大吸収を有する化合物を含む塗工液のコーティングは、ディッピング法、フローコート法、スプレー法、バーコート法、グラビアコート法、ロールコート法、ブレードコート法及びエアーナイフコート法等の公知の塗工方法でコーティングされる。このとき膜厚は、０．１〜３０μｍ、好ましくは０．５〜１０μｍとなるようコーティングされる。
【０１０４】
本発明の電子ディスプレイ用のフィルターを構成する透明基板の材質としては、実質的に透明であって、吸収、散乱が大きくない材料であれば特に制限はない。具体的な例としては、（強化）ガラス、ポリオレフィン樹脂、非晶質ポリオレフィン樹脂、ポリエステル樹脂、ポリカーボネート樹脂、ポリ（メタ）アクリル酸エステル樹脂、ポリスチレン、ポリ塩化ビニル、ポリ酢酸ビニル、ポリアリレート樹脂、ポリエーテルサルホン樹脂等を挙げることができる。
【０１０５】
これらの中では、特に非晶質ポリオレフィン樹脂、ポリエステル樹脂、ポリカーボネート樹脂、ポリ（メタ）アクリル酸エステル樹脂、ポリアリレート樹脂、ポリエーテルサルホン樹脂等が好ましい。
上記の樹脂には、一般的に公知である添加剤、例えばフェノール系、燐系などの酸化防止剤、ハロゲン系、燐酸系等の難燃剤、耐熱老化防止剤、紫外線吸収剤、滑剤、帯電防止剤等を配合することができる。
【０１０６】
また上記樹脂は、公知の射出成形、Ｔダイ成形、カレンダー成形、圧縮成形等の方法や、有機溶剤に溶融させてキャスティングする方法などを用い、フィルムまたはシート（板）に成形される。その厚みとしては、目的に応じて１０μｍ〜５ｍｍの範囲が望ましい。かかる透明基板を構成する基材は、未延伸でも延伸されていても良い。また、他の基材と積層されていても良い。
【０１０７】
更に、該透明基板は、コロナ放電処理、火炎処理、プラズマ処理、グロー放電処理、粗面化処理、薬品処理等の従来公知の方法による表面処理や、アンカーコート剤やプライマー等のコーティングを施しても良い。
本発明の電子ディスプレイ用フィルターは、前記５８０〜６００ｎｍの波長域に最大吸収を有する化合物及び４７０〜５２０ｎｍの波長域に最大吸収を有する化合物を、透明基板を構成する各種樹脂あるいは他の樹脂に、直接溶解あるいは分散させて得られた樹脂を、射出成形、Ｔダイ成形、カレンダー成形あるいは圧縮成形などの成形技術を用いて成形、フィルム化し、必要に応じて他の透明基板と貼り合わせて製造することもできる。
【０１０８】
更に、前記塗工液のコーティング法に代えて、５８０〜６００ｎｍの波長域に最大吸収を有する化合物及び４７０〜５２０ｎｍの波長域に最大吸収を有する化合物を、透明基板を構成する樹脂シートあるいはフィルムその他の樹脂シート（板）またはフィルムに染着させ、必要に応じて他の透明基板と貼り合わせて製造することもできる。
【０１０９】
また本発明の５８０〜６００ｎｍの波長域に最大吸収を有する化合物及び４７０〜５２０ｎｍの波長域に最大吸収を有する化合物は、フィルターの耐光性を上げるために紫外線吸収剤を５８０〜６００ｎｍの波長域に最大吸収を有する化合物及び４７０〜５２０ｎｍの波長域に最大吸収を有する化合物含有層に含有させるか、又は紫外線吸収剤を含有した透明樹脂層や粘着剤層を外側に積層することができる。透明樹脂層に使用する樹脂としては、前記のバインダーとして挙げた樹脂を使用することができる。
【０１１０】
この場合、特開平１０−２０４３０４号公報に記載されているようなスクアリリウム化合物と同じ層内に紫外線吸収剤を含有する方法より、紫外線吸収層を積層する方が、５８０〜６００ｎｍの波長域に最大吸収を有する化合物及び４７０〜５２０ｎｍの波長域に最大吸収を有する化合物の耐光性向上効果が大である。積層方法としては、５８０〜６００ｎｍの波長域に最大吸収を有する化合物及び４７０〜５２０ｎｍの波長域に最大吸収を有する化合物を含有する層に接して積層しても良いし、５８０〜６００ｎｍの波長域に最大吸収を有する化合物及び４７０〜５２０ｎｍの波長域に最大吸収を有する化合物を含有する層と、透明基板を介して反対側に積層しても良い。
【０１１１】
紫外線吸収剤を含有する層を別の層として設ける場合、紫外線吸収剤層の膜厚は、０．１〜３０μｍ、好ましくは０．５〜２５μｍとなるように積層する。又、紫外線吸収剤含有層を塗布して形成する代わりに、市販の紫外線カットフィルターを積層して使用しても良い。この様なフィルターとしては、シャープカットフィルターＳＣ−３８、ＳＣ−３９、ＳＣ−４０（富士写真フィルム（株）製）等を挙げることができる。
【０１１２】
紫外線吸収剤としては、有機系紫外線吸収剤と無機系紫外線吸収剤が使用できる。有機系紫外線吸収剤としては、２−（２’−ヒドロキシ−５’−ｔ−ブチルフェニル）ベンゾトリアゾール、２−（２’−ヒドロキシ−３’，５’−ジ−ｔ−ブチルフェニル）ベンゾトリアゾール等のベンゾトリアゾール系化合物、２−ヒドロキシ−４−メトキシベンゾフェノン、２−ヒドロキシ−４−ｎ−オクチルオキシベンゾフェノン等のベンゾフェノン系化合物、フェニルサルシレート、４−ｔ−ブチルフェニルサルシレート、２，５−ｔ−ブチル−４−ヒドロキシ安息香酸ｎ−ヘキサデシルエステル、２，４−ジ−ｔ−ブチルフェニル−３’，５’−ジ−ｔ−ブチル−４’−ヒドロキシベンゾーエート等のヒドロキシベンゾエート系化合物等を挙げることができる。無機系紫外線吸収剤としては、酸化チタン、酸化亜鉛、酸化セリウム、酸化鉄、硫酸バリウム等を挙げることができる。紫外線吸収剤としては、透過率が５０％となる波長が３５０〜４２０ｎｍであることが好ましく、より好ましくは３６０ｎｍ〜４００ｎｍであり、３５０ｎｍより低波長では、紫外線遮断能が弱く、４２０ｎｍより高波長では着色が強くなり好ましくない。
【０１１３】
本発明のプラズマディスプレイパネル用フィルターは、近赤外線カット層や電磁波カット層を設けたり、表面への蛍光灯などの外光の写り込みを防止する反射防止層、ぎらつき防止（ノングレア）層を設けることができる。
近赤外線カット層は、プラズマディスプレーから放射される近赤外線によるリモコンや伝送系光通信における誤動作を防止する目的でディスプレーの前面に設置する。近赤外線光のカット領域は特に問題になる波長としてリモコンや伝送系光通信に使用される８５０〜１０００ｎｍであり、その領域に吸収を有する近赤外線吸収物質を使用する。
この近赤外線吸収物質しては、ニトロソ化合物及びその金属錯塩、シアニン系化合物、ジチオールニッケル錯塩系化合物、アミノチオールニッケル錯塩系化合物、フタロシアニン系化合物、トリアリルメタン系化合物、イモニウム系化合物、ジイモニウム系化合物、ナフトキノン系化合物、アントラキノン系化合物、アミノ化合物、アミニウム塩系化合物の近赤外線吸収色素、あるいは、カーボンブラックや、酸化インジウムスズ、酸化アンチモンスズなどの近赤外線吸収化合物を、単独又は組み合わせて使うことができる。近赤外線カット層は、８５０〜１０００ｎｍの透過率が、１５％以下、好ましくは１０％以下となるように、調製される。
【０１１４】
電磁波カット層は、金属酸化物等の蒸着あるいはスパッタリング方法、あるいは銅箔や銅メッキ層のエッチングによるメッシュ等が利用できる。蒸着やスパッタリング法では、通常は酸化インジウムスズ（ＩＴＯ）が一般的であるが、誘電体層と金属層を基材上に交互にスパッタリング等で積層させることで１０００ｎｍ以上の光をカットすることもできる。誘電体層としては酸化インジウム、酸化亜鉛などの透明な金属酸化物等であり、金属層としては銀あるいは銀−パラジウム合金が一般的であり、通常、誘電体層よりはじまり３層、５層、７層あるいは１１層程度積層する。基材は、該フィルターをそのまま利用しても良いし、樹脂フィルムあるいはガラス上に蒸着あるいはスパッタリング後に、該フィルターと貼り合わせても良い。電磁波シールド層は、表面固有抵抗値が５Ω／□以下で有ることが好ましい。
【０１１５】
反射防止層は、表面の反射を抑えてフィルターの透過率を向上させるために、金属酸化物、フッ化物、ケイ化物、ホウ化物、炭化物、至化物、硫化物等の無機物を、真空蒸着法、スパッタリング法、イオンプレ−ティング法、イオンビームアシスト法等で単層あるいは多層に積層させる方法、アクリル樹脂、フッ素樹脂などの屈折率の異なる樹脂を単層あるいは多層に積層させる方法等がある。また、反射防止処理を施したフィルムを該フィルター上に貼り付けることもできる。反射防止層は、視感反射率が５％以下であることが好ましい。
【０１１６】
また、ぎらつき防止層（ノングレア層）も設けることもできる。ノングレア層は、フィルターの視野角を広げる目的で、透過光を散乱させるために、シリカ、メラミン、アクリル等の徴粉体をインキ化して、表面にコーティングする方法などを用いることができる。インキの硬化は、熱硬化あるいは光硬化を用いることができる。また、ノングレア処理をしたフィルムを該フィルター上に貼り付けることもできる。更に必要であればハードコート層を設けることもできる。
【０１１７】
本発明の電子ディスプレイ用フィルターには最外層に粘着剤層を設けても良い。この粘着剤層によりディスプレイの製造工程の途中、またはディスプレイの製造後、ディスプレイの前面にこのフィルターを貼着することにより、ネオン発光を効率的にカットでき、かつ耐光性にも優れた電子ディスプレイ表示装置を得ることができる。
【０１１８】
このようにすることにより、電子ディスプレイ自体の前面に順番に近赤外線吸収層、電磁波シールド層や他の層を設ける必要がなくなり、またフィルターがディスプレイと一体形成されるので、ディスプレイの薄肉化が可能となる。
粘着剤層を構成する粘着剤としては、スチレンブタジエンラバー、ポリイソブチレン、天然ゴム、ネオプレン、ブチルゴム等のゴム類やポリアクリル酸メチル、ポリアクリル酸エチル、ポリアクリル酸ブチル等のポリアクリル酸アルキルエステル等の低重合度ポリマー単独もしくはこれらに粘着付与剤としてピッコライト、ポリベール、ロジンエステル等を添加したもの等が挙げられる。
【０１１９】
ディスプレイにフィルターを貼着時、ディスプレイの表面とフィルターとの間に気泡が入ると画像が歪んだり、見にくくなったりする等、実用上の大きな問題となるので気泡の巻き込みには十分に注意する必要がある。
また、ディスプレイ表面が高温になる場合を考慮して、加熱によりガスが発生するような粘着剤は、気泡の巻き込みと同様の理由から避けるべきである。ガスの発生が考えられる場合には吸収剤等の添加を考慮するのがよい。
【０１２０】
剥離強度として、３ｍｍのガラス板に３０μｍのポリエステルフィルムを、３０μｍの粘着剤で貼り合わせ、８０℃で１０日間保持後における１８０度剥離強度が３００ｇ／ｃｍ以上、好ましくは４００ｇ／ｃｍ以上の粘着剤を用いるのが望ましい。
具体的には、ポリアクリル酸アルキルエステル系等のポリマー系粘着剤、又はスチレンブタジエンラバー、天然ゴム等のゴム系粘着剤を、ハロゲン系、アルコール系、ケトン系、エステル系、エーテル系、脂肪族炭化水素系、芳香族炭化水素系等の有機溶剤を単独又は複数混合した溶剤系に分散又は溶解して粘度を調整したものをディッピング法、フロ- コート法、スプレー法、バーコート法、グラビアコート法、ロールコート法、ブレードコート法及びエアーナイフコート法等の塗工方法で塗工し、その後溶剤を乾燥させ、粘着剤層とする。
【０１２１】
この際の粘着剤層の厚みは、通常、５〜１００μｍ、好ましくは１０〜５０μｍである。粘着剤層の表面に剥離フィルムを設け、粘着剤層にゴミ等が付着しないように、ディスプレイの表面に貼り付けるまで粘着剤層を保護するのも良い。この場合、フィルターの縁綾部の粘着剤層と剥離フィルムとの間に、粘着剤層を設けない部分を形成したり、非粘着性のフィルムを挟む等して非粘着部分を形成し、剥離開始部とすれば貼着時の作業がやりやすい。
【０１２２】
更に、この電子ディスプレイ用フィルターは単独はもちろん透明のガラスや他の透明樹脂板等と貼り合わせた積層体として用いることができる。
本願の電子ディスプレイ用フィルターを用いて、電子ディスプレイ、またはプラズマディスプレイパネル表示装置を得るには、表示装置として、公知の表示装置あるいは市販品であれば特に限定なく用いることができる。
【０１２３】
プラズマディスプレイパネル表示装置とは、次のような原理によってカラー画像の表示を行う装置である。前面ガラス板と背面ガラス板との間に表示電極対と、２枚のガラス板の間に設けた各画素（Ｒ（赤）、Ｇ（緑）、Ｂ（青））に対応するセルを設け、セルの中にキセノンガスやネオンガスを封入し、一方セル内の背面ガラス板側に各画素に対応する蛍光体を塗布しておく。表示電極間の放電によって、セル中のキセノンガスおよびネオンガスの励起発光し、紫外線が発生する。そしてこの紫外線を蛍光体に照射することによって、各画素に対応する可視光が発生する。そして、背面ガラス板にアドレス用電極を設け、このアドレス用電極に信号を印加することにより、どの放電セルを表示するかを制御し、カラー画像の表示を行うものである。
【実施例】
【０１２４】
以下に、実施例により本発明の実施態様を説明するが、本発明は実施例に限定されるものではない。
フィルターの評価方法
１．視感透過率（定義ＪＩＳ  Ｚ８１０５）：
島津分光光度計ＵＶ３１００ＰＣにより測定したフィルターの分光透過率を用い、ＸＹＺ表色系の三刺激値のＹを計算し、視感透過率とした。計算方法は、ＪＩＳ  Ｚ８７２２による。視感透過率は、４０％以上が好ましい。
２．色調：
島津分光光度計ＵＶ３１００ＰＣにより測定したフィルターの分光透過率を用い、フィルターの色調、ａ*、ｂ*を計算した。計算方法は、ＪＩＳ  Ｚ８７２９による。ａ*、ｂ*の値は、それぞれａ*＝−６．０〜＋６．０、ｂ＊＝−６〜０が、フィルターの色調がナチュラル色となり好ましい。
３．色温度：
富士通ゼネラル社製プラズマディスプレイ（ＰＤＳ４２２１Ｊ）の前面にフィルターを設置した時の色温度を、ミノルタ製分光輝度計にて測定し、フィルター無しのプラズマディスプレイの色温度との差を示した。色温度の差は＋５００Ｋ以上、好ましくは＋１０００Ｋ以上が良い。
４．赤色改善率：
前面にフィルターを設置していない富士通ゼネラル社製プラズマディスプレイ（ＰＤＳ４２２１Ｊ）で、赤色を表示した際の色度を原点とし、前面にフィルターを設置した時の赤色の色度が、どれだけＮＴＳＣ規格の赤に近づいたかを、百分率で示した。赤色改善率が５０％以上、好ましくは７０％以上であると、赤の色純度が改善され、より赤らしく見えるため好ましい。尚、評価には全てｕｖ表色系（ＣＩＥ１９６０ＵＣＳ色度図）を使用した。
【０１２５】
実施例１
ポリエチレンテレフタレート製フィルム（三菱化学ポリエステルフィルム社製ＰＥＴフィルム「Ｔ６００Ｅ」、厚み５０μｍ）に、
ポリメチルメタクリレート樹脂（ダイヤナール  ＢＲ−８０；三菱レーヨン社製）３０ｗｔ％トルエン溶液に前記具体例(I-34)、(I-35)、(I-36)の２２：６０：１８の混合物（ジフェニルスクアリリウム系化合物）０．３２３ｗｔ％／樹脂分、前記具体例(II-3)の化合物（ピラゾール系スクアリリウム化合物）  ０．０９８ｗｔ％／樹脂分、ＤＭＥ、トルエンを混合溶解したものを、
ＮＯ．２０バーコーター（太祐機材社製）で塗工し、乾燥し、膜厚４．５μｍのコーティング膜を有するフィルターを得た。これをフィルターＡとする。
【０１２６】
ポリエチレンテレフタレート製フィルム（三菱化学ポリエステルフィルム社製ＰＥＴフィルム「Ｔ６００Ｅ」、厚み５０μｍ）に、
ポリメチルメタクリレート樹脂（ダイヤナール  ＢＲ−８０；三菱レーヨン社製）３０ｗｔ％トルエン溶液にジイモニウム系近赤外線吸収色素（Ｎ，Ｎ，Ｎ'，Ｎ’−テトラキス（ｐ−ジブチルアミノフェニル）−ｐ−フェニレンジイモニウムの六フッ化アンチモン酸塩）７．６％／樹脂分、トルエン、ＭＥＫを混合溶解したものを、
ＮＯ．３０バーコーター（太祐機材（株）製）で塗工し、乾燥したコーティング膜を設けた。
次に、ポリエチレンテレフタレート製フィルムの、コーティング膜を設けていない方の面に、
ポリメチルメタクリレート樹脂（ダイヤナール  ＢＲ−８０；三菱レーヨン社製）３０ｗｔ％トルエン溶液にジチオールニッケル錯体近赤外線吸収色素｛ビス-2,2'-[1,2-ジ（3-クロロフェニル）エチレンジイミン]ベンゼンチオラート｝ニッケル(II)９．２ｗｔ％／樹脂分、トルエン、ＴＨＦを混合溶解したものを同様にコーティングして近赤外線カットフィルターを得た。
【０１２７】
この近赤外線カットフィルターと、上記フィルターＡと、電磁波シールドメッシュ（線巾１０μｍ、線ピッチ２５０μｍ）、ガラスを貼り合わせ、更に反射防止フィルム（日本油脂製リアルック１２００）を、ＵＶ吸収剤を添加した粘着剤により貼り合わせて、プラズマディスプレイパネル用フィルターを得た。
【０１２８】
このプラズマディスプレイ用フィルターの視感透過率、色調、色温度、赤色改善率を評価した。各評価結果、及び（１）、（２）、（３）式で表されるＡ１、Ａ２、Ａ３の値を表２に示す。
【０１２９】
実施例２
前記具体例(I-34)、(I-35)、(I-36)の２２：６０：１８の混合物（ジフェニルスクアリリウム系化合物）の添加量を０．３２３ｗｔ％／樹脂分、前記具体例(II-3)の化合物（ピラゾール系スクアリリウム化合物）の添加量を０．１９５ｗｔ％／樹脂分とした以外は、実施例１と同様にしてプラズマディスプレイパネル用フィルターを得た。
得られたフィルターの視感透過率、色調、色温度、赤色改善率の評価結果、及び（１）、（２）、（３）式で表されるＡ１、Ａ２、Ａ３の値を表２に示す。
【０１３０】
実施例３
前記具体例(II-3)の代わりに前記具体例(II-4)の化合物（ピラゾール系スクアリリウム化合物）０．３２５ｗｔ％／樹脂分を用い、また、ｙｅｌｌｏｗ  Ｌ３Ｇ（三菱化学社製）を０．１１８ｗｔ％／樹脂分を更に添加した以外は、実施例１と同様にしてプラズマディスプレイパネル用フィルターを得た。
得られたフィルターの視感透過率、色調、色温度、赤色改善率の評価結果、及び（１）、（２）、（３）式で表されるＡ１、Ａ２、Ａ３の値を表２に示す。
【０１３１】
比較例１
前記具体例(II-3)の化合物（ピラゾール系スクアリリウム化合物）の添加量を０．６６３ｗｔ％／樹脂分とした以外は、実施例１と同様にしてプラズマディスプレイパネル用フィルターを得た。
得られたフィルターの視感透過率、色調、色温度、赤色改善率の評価結果、及び（１）、（２）、（３）式で表されるＡ１、Ａ２、Ａ３の値を表２に示す。
【０１３２】
比較例２
前記具体例(II-4)の化合物（ピラゾール系スクアリリウム化合物）の添加量を０．１ｗｔ％／樹脂分、ｙｅｌｌｏｗ  Ｌ３Ｇ（三菱化学社製）の添加量を０．６５ｗｔ％／樹脂分とした以外は、実施例３と同様にしてプラズマディスプレイパネル用フィルターを得た。
得られたフィルターの視感透過率、色調、色温度、赤色改善率の評価結果、及び（１）、（２）、（３）式で表されるＡ１、Ａ２、Ａ３の値を表２に示す。
【０１３３】
比較例３
前記具体例(II-3)の化合物（ピラゾール系スクアリリウム化合物）の添加量を０．０２７ｗｔ％／樹脂分とした以外は、実施例１と同様にしてプラズマディスプレイパネル用フィルターを得た。
得られたフィルターの視感透過率、色調、色温度、赤色改善率の評価結果、及び（１）、（２）、（３）式で表されるＡ１、Ａ２、Ａ３の値を表２に示す。
【０１３４】
【表３】
2005197240.tif 000024
【図面の簡単な説明】
【０１３５】
【図１】本発明フィルターの光線透過率の一例のグラフである
【符号の説明】
【０１３６】
ａ  波長５８０〜６００ｎｍの透過率の極小値
ｂ  波長４７０〜５２０ｎｍの透過率の極小値
【図１】
2005197240.tif 000027